(57)【要約】【課題】個別に作製した電極体を、有機電解液を介して重ね合わせることで製造する非水電解質電池において、より確実に正・負極層間の短絡を防止できる非水電解質電池を提供する。【解決手段】正極活物質層１２、負極活物質層２２、およびこれら活物質層１２，２２の間に配される電解質層３を備える非水電解質電池１００である。電解質層３は、負極活物質層２２の表面に形成される負極側固体電解質層（ＮＳＥ層３２）および有機電解液を備え、その有機電解液は、Ｓｎ２−（ｎ＝４〜８）やＳ３−などの硫黄イオンを含む。【選択図】図１
2012079613.tif 000002
【特許請求の範囲】
【請求項１】
正極活物質層を備える正極体と、Ｌｉ金属を含む負極活物質層を備える負極体とが、有機電解液を介して重ね合わされてなる非水電解質電池であって、
前記負極体は、負極活物質層の表面に形成される負極側固体電解質層を備え、
前記有機電解液は、硫黄イオンを含むことを特徴とする非水電解質電池。
【請求項２】
前記有機電解液における硫黄イオン濃度は５０〜５０００ｐｐｍであることを特徴とする請求項１に記載の非水電解質電池。
【請求項３】
前記正極活物質層に単体硫黄が含有されていることを特徴とする請求項１または２に記載の非水電解質電池。
【請求項４】
正極活物質層を有する正極体を用意する正極体準備工程と、
Ｌｉ金属を含む負極活物質層と負極側固体電解質層とを有する負極体を用意する負極体準備工程と、
有機溶媒にＬｉ支持塩を溶解させた有機電解液を用意する電解液準備工程と、
正極体と負極体とを、有機電解液を介して重ね合わせる電池組立工程と、を備え、
前記正極体準備工程で正極活物質層に単体硫黄を含有させることを特徴とする非水電解質電池の製造方法。
【請求項５】
前記有機電解液に、硫黄イオンを含有させることを特徴とする請求項４に記載の非水電解質電池の製造方法。
【請求項６】
正極活物質層を有する正極体を用意する正極体準備工程と、
Ｌｉ金属を含む負極活物質層と負極側固体電解質層とを有する負極体を用意する負極体準備工程と、
有機溶媒にＬｉ支持塩を溶解させた有機電解液を用意する電解液準備工程と、
正極体と負極体とを、有機電解液を介して重ね合わせる電池組立工程と、を備え、
前記有機電解液に、硫黄イオンを含有させることを特徴とする非水電解質電池の製造方法。
【発明の詳細な説明】
【技術分野】
【０００１】
本発明は、正極活物質層を備える正極体と、Ｌｉ金属を含む負極活物質層を備える負極体とを個別に作製し、それら正極体と負極体とを有機電解液を介して重ね合わせることで作製される非水電解質電池とその製造方法に関する。
【背景技術】
【０００２】
充放電を繰り返すことを前提とした電気機器の電源として、正極層と負極層とこれら電極層の間に配される電解質層とを備える非水電解質電池が利用されている。この電池に備わる電極層はさらに、集電機能を有する集電体と、活物質を含む活物質層とを備える。このような非水電解質電池のなかでも特に、正・負極層間のＬｉイオンの移動により充放電を行う非水電解質電池は、小型でありながら高い放電容量を備える。
【０００３】
上記非水電解質電池を作製する技術としては、例えば、特許文献１に記載のものが挙げられる。特許文献１には、正極活物質層を備える正極体と、負極活物質層を備える負極体とを別個に作製し、これら電極体同士を、有機電解液を介して重ね合わせることで非水電解質電池を作製する技術が開示されている。また、特許文献１には、Ｌｉ金属でできた負極活物質層の表面に無機固体電解質膜を形成することも開示されている。無機固体電解質膜、即ち負極側固体電解質層は、充放電に伴って負極活物質層の表面に生成するデンドライト（針状のＬｉ金属の結晶）の成長を抑制し、非水電解質電池の短絡を抑制する効果を奏する。有機電解液と負極活物質層のＬｉ金属とが直接接触すると、その接触箇所においてデンドライトが成長し易い状態になるのに対して、負極側固体電解質層により有機電解液と負極活物質層のＬｉ金属とが直接接触することを抑制できるからである。
【先行技術文献】
【特許文献】
【０００４】
【特許文献１】特開２００４−２２０９０６号公報
【発明の概要】
【発明が解決しようとする課題】
【０００５】
しかし、本発明者らの検討の結果、特許文献１の非水電解質電池についてさらに改善の余地があることがわかった。
【０００６】
Ｌｉ金属を含む負極活物質層の表面全体を負極側固体電解質層で覆ったとしても、その電解質層にはピンホールなどの欠陥が生じている恐れがある。その欠陥部分に有機電解液が入り込んだ場合、Ｌｉ金属と有機電解液とが直接接触する可能性がある。そうなると、欠陥部分においてデンドライトが成長し易い状態になり、非水電解質電池の充放電を繰り返すうちに正・負極層間の短絡が生じる恐れがある。
【０００７】
本発明は上記事情に鑑みてなされたものであり、その目的の一つは、個別に作製された電極体を、有機電解液を介して重ね合わせることで製造する非水電解質電池において、より確実に正・負極層間の短絡を防止できる非水電解質電池、およびその製造方法を提供することにある。
【課題を解決するための手段】
【０００８】
本発明者らは、上記課題を解決するために鋭意検討を重ねる過程で、Ｓｎ２−（ｎ＝４〜８）やＳ３−などの硫黄イオンの性質を利用することが上記課題を解決する上で有効であるとの知見を得た。この知見に基づいて本発明を以下に規定する。
【０００９】
［１］本発明非水電解質電池は、正極活物質層を備える正極体と、Ｌｉ金属を含む負極活物質層を備える負極体とが、有機電解液を介して重ね合わされてなる非水電解質電池である。本発明非水電解質電池に備わる負極体は、負極活物質層の表面に形成される負極側固体電解質層を備え、有機電解液は硫黄イオンを含むことを特徴とする。
【００１０】
有機電解液に含有されるＳｎ２−（ｎ＝４〜８）やＳ３−などの硫黄イオンは、Ｌｉと反応して有機電解液に殆ど溶解しないＬｉ２Ｓを生じる。そのため、有機電解液に硫黄イオンが含まれていれば、負極活物質層の表面に形成される負極側固体電解質層にピンホールなどの欠陥があり、その欠陥部分に有機電解液が入り込んだとしても、Ｌｉ２Ｓで欠陥部分の負極活物質層の表面が覆われる。このＬｉ２Ｓにより、欠陥部分に露出する負極活物質層の表面におけるデンドライトの成長を物理的に抑制することができ、非水電解質電池の充放電に伴う電池の短絡を効果的に防止することができる。
【００１１】
（２）本発明非水電解質電池の一形態として、有機電解液に含まれる硫黄イオンの濃度は５０〜５０００ｐｐｍであることが好ましい。
【００１２】
有機電解液に含まれる硫黄イオンの濃度が５０〜５０００ｐｐｍの範囲にあれば、欠陥部分に露出する負極活物質層の表面を確実にＬｉ２Ｓで覆うことができる。より好ましい硫黄イオンの濃度は５００〜５０００ｐｐｍである。
【００１３】
（３）本発明非水電解質電池の一形態として、正極活物質層に単体硫黄が含有されていても良い。ここで、単体硫黄とは、化合物を形成していない硫黄のことである。
【００１４】
有機電解液におけるＳｎ２−やＳ３−などの硫黄イオンは、もともと有機電解液に含ませていたものであっても良いが、正極活物質層に含有させておいた単体硫黄が、電池の充放電に伴って有機電解液に溶解することで形成されるものであっても良い。後者の場合、正極活物質層に含有させておいた単体硫黄が有機電解液に完全に溶解することはなく、正極活物質層に単体硫黄が含まれた状態になる。このような構成によれば、有機電解液中の硫黄イオンの一部がＬｉ２Ｓになり、有機電解液中の硫黄イオン濃度が低下しても、正極活物質層から硫黄イオンが補充される。そのため、電池の充放電に伴って負極側固体電解質層に新たな欠陥が生じた場合でも、その新たな欠陥部分に露出する負極活物質層の表面を確実Ｌｉ２Ｓで覆うことができる。
【００１５】
（４）本発明非水電解質電池の製造方法は、以下の工程を備える。
・正極活物質層を有する正極体を用意する正極体準備工程。
・Ｌｉ金属を含む負極活物質層と負極側固体電解質層とを有する負極体を用意する負極体準備工程。
・有機溶媒にＬｉ支持塩を溶解させた有機電解液を用意する電解液準備工程。
・正極体と負極体とを、有機電解液を介して重ね合わせる電池組立工程。
ここで、正極体準備工程で正極活物質層に単体硫黄を含有させておく。
【００１６】
上記本発明の製造方法によれば、単体硫黄を含有する正極活物質層を備える本発明非水電解質電池を製造することができる。この場合、正極活物質層から有機電解液に単体硫黄の一部が溶解し、有機電解液中に硫黄イオンが含有された状態になる。有機電解液への単体硫黄の溶解は、非水電解質電池を放電したときに促進される。通常、有機電解液への単体硫黄の溶解は、非水電解質電池を放電して、電池の電圧を１〜１．２Ｖ程度まで下げたときに促進される。
【００１７】
（５）上記非水電解質電池の製造方法の一形態として、電解液準備工程で用意する有機電解液に、硫黄イオンを含有させることが好ましい。
【００１８】
上記本発明の製造方法によれば、所望量のＳｎ２−（ｎ＝４〜８）やＳ３−などの硫黄イオンを予め含んだ有機電解液を有する本発明非水電解質電池を製造することができる。
【００１９】
（６）本発明非水電解質電池の製造方法は、以下の工程を備える。
・正極活物質層を有する正極体を用意する正極体準備工程。
・Ｌｉ金属を含む負極活物質層と負極側固体電解質層とを有する負極体を用意する負極体準備工程。
・有機溶媒にＬｉ支持塩を溶解させた有機電解液を用意する電解液準備工程。
・正極体と負極体とを、有機電解液を介して重ね合わせる電池組立工程。
ここで、電解液準備工程で用意する有機電解液に、硫黄イオンを含有させておく。
【００２０】
上記本発明の製造方法によれば、所望量の硫黄イオンを予め含んだ有機電解液を有する本発明非水電解質電池を製造することができる。
【発明の効果】
【００２１】
本発明非水電解質電池によれば、デンドライトに起因する電池の短絡を効果的に防止することができる。
【図面の簡単な説明】
【００２２】
【図１】実施形態に記載の非水電解質電池の縦断面図である。
【発明を実施するための形態】
【００２３】
以下、本発明の実施形態を、図１を参照しつつ説明する。
【００２４】
＜非水電解質電池＞
図１に示す非水電解質電池１００は、正極層１、負極層２、およびこれら電極層１，２の間に配される電解質層を備える。正極層１は正極集電体１１と正極活物質層１２を有し、負極層２は負極集電体２１と負極活物質層２２を有する。電解質層３は、負極活物質層２２の表面に形成される負極側固体電解質層（ＮＳＥ層）３２と、正極活物質層１２の側に配される正極側電解質層（ＰＥ層）３１とを有する。この非水電解質電池１００は、それぞれ別個に作製された正極体と負極体とを有機電解液を介して重ね合わせることで作製される。各電極体が、電池１００のどの構成を備えるかについては、この電池１００の製造方法の説明で詳しく述べるとして、まずは電池１００の各構成を詳細に説明する。
【００２５】
≪正極層≫
［正極集電体］
正極集電体１１となる基板は、導電材料のみから構成されていても良いし、絶縁基板上に導電材料の膜を形成したもので構成されていても良い。後者の場合、導電材料の膜が集電体として機能する。導電材料としては、ＡｌやＮｉ、これらの合金、ステンレスから選択される１種が好適に利用できる。
【００２６】
［正極活物質層］
正極活物質層１２は、電池反応の主体となる正極活物質を含む層である。正極活物質としては、層状岩塩型の結晶構造を有する物質、例えば、ＬｉαＸβ（１−Ｘ）Ｏ２（αはＣｏ，Ｎｉ，Ｍｎから選択される１種、βはＦｅ，Ａｌ，Ｔｉ，Ｃｒ，Ｚｎ，Ｍｏ，Ｂｉから選択される１種、Ｘは０．５以上）で表される物質を挙げることができる。その具体例としては、ＬｉＣｏＯ２やＬｉＮｉＯ２、ＬｉＭｎＯ２、ＬｉＣｏ０.５Ｆｅ０.５Ｏ２、ＬｉＣｏ０．５Ａｌ０．５Ｏ２などを挙げることができる。その他、正極活物質として、スピネル型の結晶構造を有する物質（例えば、ＬｉＭｎ２Ｏ４など）や、オリビン型の結晶構造を有する物質（例えば、ＬｉＸＦｅＰＯ４（０＜Ｘ＜１））を用いることもできる。
【００２７】
正極活物質層１２は、更に単体硫黄（Ｓ）を含有していても良い。同層１２に単体硫黄を含有させる場合、この単体硫黄は後述する電解質層３に含まれる有機電解液に溶解し、Ｓｎ２−（ｎ＝４〜８）やＳ３−などの硫黄イオンとなる。そのため、同層１２の単体硫黄の含有量は、電池１００の充放電を繰り返すうちに変化する。
【００２８】
その他、正極活物質層１２は、導電助剤や結着剤、電解質粒子などを含んでいても良い。電解質粒子としては、後述する電解質層３のＮＳＥ層３２と同じ材質を使用できる。
【００２９】
≪負極層≫
［負極集電体］
負極集電体２１となる基板は、導電材料のみから構成されていても良いし、絶縁基板上に導電材料の膜を形成したもので構成されていても良い。後者の場合、導電材料の膜が集電体として機能する。導電材料としては、例えば、Ｃｕ、Ｎｉ、Ｆｅ、Ｃｒ、及びこれらの合金から選択される１種が好適に利用できる。
【００３０】
［負極活物質層］
負極活物質層２２は、電池反応の主体となる負極活物質としてＬｉ金属を含む層である。負極活物質層２２をＬｉ金属で構成すると、第１サイクル目の充放電サイクルにおいて、充電容量に対して放電容量が大幅に小さくなることがない。
【００３１】
≪電解質層≫
電解質層３は、正極層１と負極層２とを絶縁しつつ、両電極層１，２間のＬｉイオンの遣り取りを媒介する層である。その役割からすれば、電解質層３に求められる特性は、高Ｌｉイオン伝導性で、かつ低電子伝導性であることである。具体的な電解質層３のＬｉイオン伝導度（２０℃）は、１０−５Ｓ／ｃｍ以上であり、特に、１０−４Ｓ／ｃｍ以上であることが好ましい。また、電解質層３の電子伝導度は、１０−８Ｓ／ｃｍ以下であることが好ましい。
【００３２】
電解質層３は、負極活物質層２２の表面に密着して形成される固体状の電解質からなる負極側固体電解質層（ＮＳＥ層３２）と、正極活物質層１２の側に配される正極側電解質層（ＰＥ層３１）と、有機電解液と、を有する。電解質層３における有機電解液の存在状態には複数あり、その存在状態も含めた有機電解液の構成については後段で詳細に説明する。
【００３３】
［ＮＳＥ層］
ＮＳＥ層３２は、電解質層３に含まれる有機電解液が負極活物質層２２に直接接触することを抑制する役割を持つ。この役割を考慮すれば、ＮＳＥ層３２の厚さは、０．５μｍ以上とすることが好ましい。このＮＳＥ層３２の材質としては、例えば、Ｌｉ２Ｓ−Ｐ２Ｓ５−Ｐ２Ｏ５などの硫化物系の電解質や、ＬｉＰＯＮなどの酸化物系の電解質を挙げることができる。
【００３４】
［ＰＥ層］
ＰＥ層３１の形態は、ＮＳＥ層３２のように限定的ではなく、種々存在する。ＰＥ層３１の代表的な三つの形態を次に例示する。
【００３５】
まずＰＥ層３１の第一の形態は、正極活物質層１２の表面に密着して形成される固体状の電解質と、そこに含浸、もしくは塗布される有機電解液とからなる形態である。この第一形態における有機電解液は、ＮＳＥ層３２と固体状のＰＥ層３１との間に形成される隙間を埋めて、両層３２，３１の界面においてＬｉイオン伝導性が低下することを抑制する働きをする。ここで、第一形態では、活物質層１２，２２間の離隔距離は、ＮＳＥ層３２と固体のＰＥ層３１とで確保することになる。従って、ＮＳＥ層３２とＰＥ層３１の各厚さを適宜調節し、必要な離隔距離を確保すると良い。
【００３６】
ＰＥ層３１の第二の形態は、有機電解液のみからなる形態である。この第二形態における有機電解液は、ＮＳＥ層３２と正極活物質層１２との間に形成される隙間を埋めて、両層３２，１２の界面においてＬｉイオン伝導性が低下することを抑制する働きをする。ここで、第二形態では、ＮＳＥ層３２によって正極活物質層１２と負極活物質層２２とを物理的に離隔させることになるので、ＮＳＥ層３２の厚さをある程度以上に確保することが好ましい。例えば、ＮＳＥ層３２の厚さは、第一の形態におけるＮＳＥ層３２の厚さよりも若干厚めの５μｍ以上とすることが好ましい。
【００３７】
ＰＥ層３１の第三の形態は、多孔質のポリマーフィルムでできたセパレーターと、そこに含浸される有機電解液とからなる形態である。この形態における有機電解液は、セパレーターで離隔されたＮＳＥ層３２と正極活物質層１２との間にＬｉイオンの伝導経路を形成する働きをする。ここで、第三形態では、活物質層１２，２２間の離隔距離は、ＮＳＥ層３２とセパレーターとで確保することになる。従って、ＮＳＥ層３２とセパレーターの各厚さを適宜調節し、必要な離隔距離を確保すると良い。
【００３８】
なお、第一の形態と第二の形態とを組み合わせても良いし、第一の形態と第三の形態とを組み合わせても良い。
【００３９】
［有機電解液］
有機電解液としては、例えば、プロピレンカーボネイト（ＰＣ）とジメトキシエタン（ＤＭＥ）、ジエチルカーボネート（ＤＥＣ）、ジメチルカーボネート（ＤＭＣ）、テトラヒドロフラン（ＴＨＦ）、２−ＭｅＦなどを適宜組み合わせた溶媒に、ＬｉＰＦ６などの支持塩を溶解させたものを使用できる。
【００４０】
本発明非水電解質電池１００における有機電解液には、Ｓｎ２−（ｎ＝４〜８）やＳ３−などの硫黄イオンが含まれる。有機電解液に含まれる硫黄イオンは、負極活物質層２２を構成するＬｉ金属と反応することで有機電解液に難溶なＬｉ２Ｓを生成する。例えば、代表的な硫黄イオンであるＳｎ２−（ｎ＝４〜８）であれば、「Ｓ８２−＋Ｌｉ＋２ｅ−→Ｌｉ２Ｓ↓＋Ｓ７２−」といった反応によりＬｉ２Ｓが生成する。そのため、電解質層３のＮＳＥ層３２にピンホールなどの欠陥があり、その欠陥部分に有機電解液が入り込んだ場合、欠陥部分に露出する負極活物質層２２の表面がＬｉ２Ｓで覆われる。そのＬｉ２Ｓは、欠陥部分に露出する負極活物質層２２の表面におけるデンドライトの成長を物理的に抑制する役割を果たす。また、電池１００の充放電に従ってＮＳＥ層３２に亀裂などの欠陥が生じた場合も、その欠陥部分に有機電解液が入り込んで、有機電解液に含まれる硫黄イオンからＬｉ２Ｓが生成され、当該欠陥部分におけるデンドライトの成長を物理的に抑制する。
【００４１】
以上説明したように、本発明の構成を備える非水電解質電池１００によれば、特許文献１に示される従来の電池よりも、短絡が生じ難い電池となる。
【００４２】
＜非水電解質電池の製造方法＞
上記本発明非水電解質電池１００は、以下の工程に従う本発明非水電解質電池の製造方法により作製することができる。
【００４３】
（Ａ）正極体を作製する正極体準備工程。
（Ｂ）負極体を作製する負極体準備工程。
（Ｃ）有機電解液を準備する電解液準備工程。
（Ｄ）正極体と負極体とを重ね合わせる電池組立工程。
※工程Ａ，Ｂ，Ｃの順序は入れ替え可能である。
【００４４】
≪工程Ａ：正極体準備工程≫
正極体は、［１］正極集電体１１上に正極活物質層１２を形成したもの、［２］正極集電体１１上に正極活物質層１２と正極側固体電解質層（上述したＰＥ層３１の第一の形態を参照）を形成したもの、［３］正極活物質層１２のみで形成したもの、のいずれであっても良い。上記［１］や［２］の構成であれば、まず正極集電体１１となる基板を用意し、その基板の上に気相法や固相法、液相法などにより正極活物質層１２や正極側固体電解質層を形成する。使用する気相法としては、例えば、真空蒸着法やスパッタリング法、レーザーアブレーション法などを挙げることができる。また、固相法としては粉末成形法やスラリー法を、液相法としてはゾル・ゲル法などを挙げることができる。
【００４５】
一方、正極活物質層１２のみで正極体を形成する上記［３］の構成の場合、粉末成形法などの固相法により正極体を作製し、後から正極活物質層１２の一面側に正極集電体１１を設けると良い。正極集電体１１は、金属箔を正極活物質層１２に圧接することで形成すると良い。
【００４６】
ここで、正極活物質層１２に単体硫黄を含有させておくのであれば、正極活物質層１２における単体硫黄の含有量は、質量％で５〜１５％とすることが好ましい。単体硫黄の含有量を５質量％以上とすれば、電池１００の充放電を繰り返すうちに、有機電解液中に十分な量のＳｎ２−を含ませることができる。また、単体硫黄の含有量を１５質量％以下とすれば、正極活物質層１２に十分な理論容量を確保することができる。
【００４７】
≪工程Ｂ：負極体準備工程≫
負極体は、負極集電体２１上に負極活物質層２２とＮＳＥ層３２を形成したものであっても良いし、負極活物質層２２上にＮＳＥ層３２を形成したものであっても良い。前者の構成であれば、まず負極集電体２１となる基板を用意し、その基板の上に気相法などにより負極活物質層２２とＮＳＥ層３２を順次形成する。一方、後者の構成であれば、負極活物質層２２となるＬｉ金属箔の上に、気相法などでＮＳＥ層３２を形成する。その場合、負極集電体２１は、金属箔を負極活物質層２２に圧接することで形成すれば良い。
【００４８】
≪工程Ｃ：電解液準備工程≫
有機電解液は、ＰＣ−ＤＭＣなどの有機溶媒にＬｉＰＦ６などのＬｉ支持塩を含有させたものを使用する。この有機電解液には、硫黄イオンを５０ｐｐｍ以上含ませておくことが好ましい。但し、工程Ａで正極活物質層１２に単体硫黄を含有させておくのであれば、有機電解液中の硫黄イオン濃度は５０ｐｐｍ以下（０を含む）であっても良い。特に正極活物質層１２中の単体硫黄が十分な量（例えば、５質量％以上）であれば、有機電解液に硫黄イオンを含ませていなくても良い。たとえ、有機電解液に硫黄イオンが含まれていなかったとしても、電池１００を組み立てたときから正極活物質層１２から有機電解液に硫黄が溶解し始めるからである。有機電解液への単体硫黄の溶解は、電池１００を約１．０〜１．２Ｖまで放電したときに起こる。
【００４９】
≪工程Ｄ：電池組立工程≫
用意した正極体と負極体とを、有機電解液を介して重ね合わせる。両電極体の重ね合わせ方は、ＰＥ層３１をどのような構成とするかによって変化する。例えば、正極体に正極側固体電解質層（ＰＥ層３１）を形成した場合、その正極側固体電解質層に有機電解液を塗布し、その上に負極体を重ね合わせる。また、ＰＥ層３１にセパレーターを利用する場合、有機電解液を含浸させたセパレーターを正極体と負極体で挟み込むようにして両電極体を重ね合わせる。
【実施例】
【００５０】
図１を参照して説明した実施形態の非水電解質電池１００を作製し、そのサイクル特性を評価した。また、比較例となる非水電解質電池を作製し、そのサイクル特性も評価した。
【００５１】
＜実施例の非水電解質電池＞
非水電解質電池１００の作製にあたり、以下の構成を備える正極体、負極体を用意した。
【００５２】
≪正極体≫
正極体として、単体硫黄の含有量が異なる３種類の正極体（試料１〜３）を用意した。まず、試料１〜３に共通する正極集電体１１として厚さ２０μｍのＡｌ箔を用意した。一方、ＬｉＣｏＯ２粉末、導電助剤であるアセチレンブラック粉末（ＡＢ）、結着剤であるポリフッ化ビニリデン粉末（ＰＶＤＦ）、および硫黄粉末（Ｓ）を、下記の割合で混合し、Ｎ−メチル−２−ピロリドンでスラリー化した。そして、これらスラリーをそれぞれＡｌ箔に塗布した後、乾燥させ、単体硫黄の含有量が異なる正極活物質層１２を備える３種類の正極体（試料１〜３）を作製した。正極活物質層１２の厚さは１００μｍであった。
試料１…ＬｉＣｏＯ２：ＡＢ：ＰＶＤＦ：Ｓ＝８０：８：７：５
試料２…ＬｉＣｏＯ２：ＡＢ：ＰＶＤＦ：Ｓ＝７５：７．５：７．５：１０
試料３…ＬｉＣｏＯ２：ＡＢ：ＰＶＤＦ：Ｓ＝７１：７：７：１５
※上記試料の比率はいずれも質量％
【００５３】
≪負極体≫
３種類用意した正極体に対して、負極体は１種類とした。負極体は、負極集電体２１として厚さ２０μｍのＣｕ箔を用意し、そのＣｕ箔の上に真空蒸着法によりＬｉ金属膜からなる負極活物質層２２と、Ｌｉ２Ｓ−Ｐ２Ｓ５−Ｐ２Ｏ５膜からなるＮＳＥ層３２を形成することで作製した。負極活物質層２２の厚さは５μｍ、ＮＳＥ層３２の厚さは５μｍであった。
【００５４】
次に、用意した正極体と負極体とを、有機電解液を含浸させたセパレーターを挟んで重ね合わせ、非水電解質電池１００を完成させた。有機電解液には、ＥＣ−ＤＥＣに１ｍｏｌ／ＬのＬｉＰＦ６を溶解させたものを使用した。
【００５５】
以上のようにして作製した非水電解質電池１００をコインセルに仕込んで、充放電試験を行った。サンプル数は各試料につき１０個とした。
【００５６】
正極活物質層における硫黄含有量が５質量％の試料１については、カットオフ電圧１．２Ｖ−４．２Ｖ、電流密度０．０５ｍＡ／ｃｍ２（条件１）で３サイクル充放電した後、電解液中の硫黄イオン濃度をＩＣＰ分析法で測定したところ、硫黄イオン濃度は、６００ｐｐｍであった。その後、カットオフ電圧３．０Ｖ−４．２Ｖ、電流密度０．０５ｍＡ／ｃｍ２（条件２）で５００サイクルの充放電を行った。その結果、１０個のサンプル全てにおいて、放電容量の低下は生じなかった。
【００５７】
正極活物質層における硫黄含有量が１０質量％の試料２については、条件１で１サイクル充放電した後の硫黄イオン濃度は、４００ｐｐｍであった。また、条件１の充放電の後、条件２の充放電を５００サイクル行ったところ、１０個のサンプル全てにおいて、放電容量の低下は殆ど生じなかった。
【００５８】
正極活物質層における硫黄含有量が１５質量％の試料３については、条件１で５サイクル充放電した後の硫黄イオン濃度は、３０００ｐｐｍであった。また、条件１の充放電の後、条件２の充放電を５００サイクル行ったところ、１０個のサンプル全てにおいて、放電容量の低下は殆ど生じなかった。
【００５９】
なお、組み立てた電池１００を、充放電を全く行わずに分解し、電池１００に含まれる硫黄イオンの濃度を測定したところ、硫黄イオン濃度は０ｐｐｍであった。
【００６０】
＜比較例の非水電解質電池＞
正極活物質層の原料に硫黄粉末を混合せずに正極活物質層を形成した以外は、実施例の非水電解質電池と全く同じ材質、同じ方法で比較例の非水電解質電池を作製した。
【００６１】
この非水電解質電池についても実施例の非水電解質電池と同様の条件で充放電サイクル試験を行った。その結果、１０個のうち５個の非水電解質電池は、５００サイクル以内で放電容量が大幅に低下した。
【００６２】
＜総括＞
以上の結果から、有機電解液中にＳｎ２−やＳ３−などの硫黄イオンを溶解させることで、短絡を効果的に抑制できることが明らかになった。また、試料１，２の比較により、電池１００の作製段階で正極活物質層１２に含有させておく単体硫黄の量が少なかったとしても、放電終止電圧を１．２Ｖまで下げる初期サイクルを多めに行うことで、有機電解液中の硫黄イオン濃度を増加させることできることが分かった。
【００６３】
なお、本発明は上述の実施の形態に何ら限定されることはない。即ち、上述した実施形態に記載の非水電解質電池の構成は、本発明の要旨を逸脱しない範囲で適宜変更することが可能である。
【産業上の利用可能性】
【００６４】
本発明非水電解質電池は、充放電を繰り返すことを前提した電気機器の電源として好適に利用可能である。
【符号の説明】
【００６５】
１００  非水電解質電池
１  正極層
１１  正極集電体
１２  正極活物質層
２  負極層
２１  負極集電体
２２  負極活物質層
３  電解質層
３１  正極側電解質層（ＰＥ層）
３２  負極側固体電解質層（ＮＳＥ層）
【図１】
2012079613.tif 000003